(57)【特許請求の範囲】
【請求項１】
ポリスチレン容器に接着される容器用ラベルにおいて、
紙からなる基材層と、
前記基材層の一方の面に設けられた接着剤層と、
前記接着剤層の一方の面に設けられた延伸フィルムと、
前記延伸フィルムの一方の面に設けられ、加熱されることで前記ポリスチレン容器に接着される感熱接着層と、を備え、
前記感熱接着層と前記ポリスチレン容器との間の接着強度は、２Ｎ／４０ｍｍ〜６Ｎ／４０ｍｍからなり、
前記感熱接着層の厚みは、４μｍ〜９μｍからなり、
前記感熱接着層は、エマルジョン系接着剤からなることを特徴とする容器用ラベル。
【請求項２】
前記延伸フィルムは、ポリエチレンテレフタラート（ＰＥＴ）フィルムまたは配向ポリプロピレン（ＯＰＰ）フィルムからなることを特徴とする請求項１に記載の容器用ラベル。
【請求項３】
前記感熱接着層は、エチレン・酢酸ビニル共重合体からなることを特徴とする請求項１または２のいずれかに記載の容器用ラベル。
【請求項４】
前記エチレン・酢酸ビニル共重合体のうち、酢酸ビニルの含有量が２５％〜３０％であることを特徴とする請求項３に記載の容器用ラベル。
【請求項５】
前記接着剤層は、ドライラミネート接着剤からなることを特徴とする請求項１乃至４のいずれか１項に記載の容器用ラベル。
【請求項６】
ポリスチレン容器と、
前記ポリスチレン容器に接着される容器用ラベルと、を備え、
前記容器用ラベルは、
紙からなる基材層と、
前記基材層の一方の面に設けられた接着剤層と、
前記接着剤層の一方の面に設けられた延伸フィルムと、
前記延伸フィルムの一方の面に設けられ、加熱されることで前記ポリスチレン容器に接着される前記感熱接着層と、を有し、
前記感熱接着層と前記ポリスチレン容器との間の接着強度は、２Ｎ／４０ｍｍ〜６Ｎ／４０ｍｍからなり、
前記感熱接着層の厚みは、４μｍ〜９μｍからなり、
前記感熱接着層は、エマルジョン系接着剤からなることを特徴とするラベル付き容器。
【発明の詳細な説明】
【技術分野】
【０００１】
本発明は、ポリスチレン容器に用いる容器用ラベルと、このような容器用ラベルとポリスチレン容器とを用いたラベル付き容器に関する。
【背景技術】
【０００２】
従来から、紙からなる基材層と、基材層に設けられた感熱接着層と、を備えた感熱ラベルが知られている（例えば、特許文献１および２参照）。しかしながら、このような感熱ラベルでは、感熱ラベルを剥がす際に、強度の弱い紙からなる基材層が剥けることがある。このような点を考慮し、延伸フィルムを設けた感熱フィルムも知られている。具体的には、上層に紙や樹脂フィルムなどからなる基材層と、中間層に樹脂フィルムなどの延伸フィルム（紙剥け防止層）と、延伸フィルムの裏面に感熱接着層と、を備えた感熱ラベルが知られている（例えば、特許文献３および４参照）。
【先行技術文献】
【特許文献】
【０００３】
【特許文献１】特開２００４−８５６５１号公報
【特許文献２】特開２００６−５３４５４号公報
【特許文献３】特開２００６−５３４５５号公報
【特許文献４】特開２００７−１４０１１８号公報
【発明の概要】
【発明が解決しようとする課題】
【０００４】
しかしながら、従来の感熱ラベルは、プラスチックボトルやガラス瓶などの広範囲の物質に貼り付けることを目的としていた。このため、ポリスチレン容器に対する接着力を強くし、かつ、感熱接着層の凝集剥離が生じさせない、という点においては不十分なものであった。
【０００５】
本発明は、このような点を考慮してなされたものであり、ポリスチレン容器に対して、適度な接着力を有し、かつ、感熱接着層での凝集剥離が生じない容器用ラベルと、このような容器用ラベルとポリスチレン容器とを用いたラベル付き容器を提供することを目的とする。
【課題を解決するための手段】
【０００６】
本発明による容器用ラベルは、
ポリスチレン容器に接着される容器用ラベルにおいて、
基材層と、
前記基材層の一方の面に設けられた接着剤層と、
前記接着剤層の一方の面に設けられた延伸フィルムと、
前記延伸フィルムの一方の面に設けられ、加熱されることで前記ポリスチレン容器に接着される感熱接着層と、を備え、
前記感熱接着層と前記ポリスチレン容器との間の接着強度が、２Ｎ／４０ｍｍ〜６Ｎ／４０ｍｍからなり、
前記感熱接着層の厚みが、４μｍ〜９μｍからなり、
前記感熱接着層が、エマルジョン系接着剤からなっている。
【０００７】
本発明による容器用ラベルにおいて、
前記延伸フィルムは、ポリエチレンテレフタラート（ＰＥＴ）フィルムまたは配向ポリプロピレン（ＯＰＰ）フィルムからなってもよい。
【０００８】
本発明による容器用ラベルにおいて、
前記感熱接着層は、エチレン・酢酸ビニル共重合体からなってもよい。
【０００９】
本発明による容器用ラベルにおいて、
前記エチレン・酢酸ビニル共重合体のうち、酢酸ビニルの含有量が２５％〜３０％でもよい。
【００１０】
本発明による容器用ラベルにおいて、
前記接着剤層は、ドライラミネート接着剤からなってもよい。
【００１１】
本発明によるラベル付き容器は、
ポリスチレン容器と、
前記ポリスチレン容器に接着される容器用ラベルと、を備え、
前記容器用ラベルが、
基材層と、
前記基材層の一方の面に設けられた接着剤層と、
前記接着剤層の一方の面に設けられた延伸フィルムと、
前記延伸フィルムの一方の面に設けられ、加熱されることで前記ポリスチレン容器に接着される前記感熱接着層と、を有し、
前記感熱接着層と前記ポリスチレン容器との間の接着強度が、２Ｎ／４０ｍｍ〜６Ｎ／４０ｍｍからなり、
前記感熱接着層の厚みが、４μｍ〜９μｍからなり、
前記感熱接着層が、エマルジョン系接着剤からなっている。
【発明の効果】
【００１２】
本発明によれば、容器用ラベルにおいて、感熱接着層とポリスチレン容器との間の接着強度が２Ｎ／４０ｍｍ〜６Ｎ／４０ｍｍからなり、感熱接着層の厚みが４μｍ〜９μｍからなり、感熱接着層がエマルジョン系接着剤からなっている。このため、ポリスチレン容器に対して、適度な接着力を有し、かつ、感熱接着層での凝集剥離が生じない容器用ラベルを提供することができる。また、このような容器用ラベルとポリスチレン容器とを用いたラベル付き容器を提供することもできる。
【図面の簡単な説明】
【００１３】
【図１】本発明の実施の形態によるラベル付き容器を示す斜視図。
【図２】本発明の実施の形態による容器用ラベルの層構成を示す断面図。
【図３】本発明の実施の形態による容器用ラベルに関する（質問１）に対するモニター対象者の回答の平均値を示した図。
【図４】本発明の実施の形態による容器用ラベルに関する（質問２）に対するモニター対象者の回答の平均値を示した図。
【図５】比較品による容器用ラベルの層構成を示す断面図。
【発明を実施するための形態】
【００１４】
実施の形態
以下、本発明に係る容器用ラベルおよびラベル付き容器との実施の形態について、図面を参照して説明する。ここで、図１乃至図４は本発明の実施の形態を示す図である。なお、図５は、比較品による容器用ラベルの層構成を示した断面図である。
【００１５】
図１に示すように、本実施の形態のラベル付き容器５０は、ポリスチレンを主たる材料として含有するポリスチレン容器３０と、このポリスチレン容器３０に接着される容器用ラベル１０と、を備えている。このうち、容器用ラベル１０は、図２に示すように、紙からなる基材層１１と、基材層１１の裏面（一方の面）に設けられた接着剤層１２と、接着剤層１２の裏面（一方の面）に設けられた延伸フィルム１３と、延伸フィルム１３の裏面（一方の面）に設けられ、加熱されて押圧されることでポリスチレン容器３０に接着される感熱接着層１４と、を備えている。
【００１６】
そして、本実施の形態における感熱接着層１４とポリスチレン容器３０との間の接着強度は、２Ｎ／４０ｍｍ〜６Ｎ／４０ｍｍ、すなわち０．０５Ｎ／ｍｍ〜０．１５Ｎ／ｍｍからなっている。
【００１７】
また、感熱接着層１４の厚みは、４μｍ〜９μｍからなっている。ここで、感熱接着層１４の厚みに対する、ポリスチレン容器３０と容器用ラベル１０との間の接着状況についての実験結果について、以下の表に示す。
【表１】
0005621364.tif 000002
【００１８】
なお、上記の実験は、ポリスチレン容器３０に貼り付けられた４０ｍｍ幅の容器用ラベル１０を、引張試験機（（株）オリエンテック製テンシロンＲＴＣ―１３１０Ａ）にて測定したものである。測定するのに際しては、ポリスチレン容器３０を手で押さえ、引張試験機のチャックに容器用ラベル１０を挟み、流れ方向に９０度剥離を、３００ｍ／ｍｉｎの試験速度で行ったものである。
【００１９】
図２に示すように、基材層１１の表面（他方の面）には印刷層１６が設けられており、この印刷層１６の表面（他方の面）には透明なオーバーコート層１７が設けられている。
【００２０】
上記の容器用ラベル１０のうち、紙からなる基材層１１としては、上質紙、クラフト紙、模造紙、コート紙などが用いられる。また、基材層１１の坪量は、６５〜８５ｇ／ｍ２であることが好ましい。
【００２１】
また、印刷層１６は、公知のグラビアインキ、オフセットインキ、シルクスクリーンインキなどによりグラビア印刷、オフセット印刷、シルクスクリーン印刷などの印刷方式により、デザインや表示事項などの印刷が施され形成される。印刷層１６は基材層１１に直接形成することができるが、基材層１１の種類により、例えば、アクリル系、塩化ビニル／酢酸ビニル共重合体系のプライマー層を設けた上に印刷層１６を設けることもできる。
【００２２】
また、オーバーコート層１７は、印刷層１６や基材層１１の表面保護のために形成される透明な層であり、材料としては、アクリル、塩化ビニル／酢酸ビニル共重合体、硝化綿、セルロース系、ポリアミド、ウレタン系、ポリエステル、エチレン／酢酸ビニル共重合体（ＥＶＡ）、塩素化ＰＰ系、塩素化ＥＶＡ系、環化ゴム、ロジン変性マレイン酸、石油系、塩化ゴム、ブチラール、塩化ビニル／アクリル共重合体、セラック、アルキッド系等の樹脂、あるいは上記の樹脂を組み合わせて混合した樹脂などを使用することができ、基材層１１の表面および印刷層１６との接着性のよい樹脂を適宜使用してコート液とし前記の印刷方式やグラビアコートやロールコートなどにより形成される。
【００２３】
また、感熱接着層１４は、エマルジョン系接着剤からなっており、例えば、酢酸ビニル樹脂エマルジョン、エチレン・酢酸ビニル共重合体エマルジョン、硬化型酢酸ビニルエマルジョン、アクリル系エマルジョンなどを用いることができる。
【００２４】
ただし、適度な接着力を有し、かつ、感熱接着層１４での凝集剥離が生じないという観点からすると、感熱接着層１４は、特にエチレン・酢酸ビニル共重合体エマルジョンからなっていることが好ましい。なお、感熱接着層１４として、エチレン・酢酸ビニル共重合体エマルジョンからなるものを用いた場合には、酢酸ビニルの含有量が２５％〜３０％となっていることが、適度な接着力を有し、かつ、感熱接着層１４での凝集剥離が生じないという観点からすると、特に好ましい。
【００２５】
なお、上記の延伸フィルム１３は、ポリスチレン容器３０から容器用ラベル１０を剥がす際に、紙からなる基材層１１が破れてしまうことを防止するためのものである。そして、この延伸フィルム１３としては、例えば、延伸ポリプロピレン、ポリエステル、ポリアミドなどの熱可塑性樹脂、フェノール樹脂、尿素樹脂などの熱硬化性樹脂を用いることができるが、ポリエチレンテレフタラート（ＰＥＴ）フィルム、配向ポリプロピレン（ＯＰＰ）フィルムからなっていることが特に好ましい。
【００２６】
また、接着剤層１２は、延伸フィルム１３を基材層１１に貼り付けるためのものである。この接着剤層１２としては、例えば、ドライラミネート接着剤や溶融押出し樹脂などを用いることができるが、ポリエチレンテレフタラート（ＰＥＴ）フィルムまたは配向ポリプロピレン（ＯＰＰ）フィルムからなる延伸フィルム１３を用いる場合には、ドライラミネート接着剤からなることが特に好ましい。
【実施例】
【００２７】
（仕様品I）
オーバーコート層１７として、ＤＩＣグラフィックス株式会社製のＯＰニス（製品名：XK-NTグロスＯＰニス／PEX-T 耐摩コンパウンド６％）を用い、
印刷層１６として、ＤＩＣグラフィックス株式会社製のインキ（製品名：サイアスHR）を用い、
基材層１１として、大王製紙株式会社製のコート紙（製品名：フタザイコート）を８０ｇ／ｍ２を用い、
接着剤層１２として、ドライラミネート接着剤を用い、
延伸フィルム１３として、東洋紡績株式会社製のポリエチレンテレフタラート（ＰＥＴ）フィルム（製品名T4102）を厚み１２μで用い、
感熱接着層１４として、大日精化工業株式会社製のエチレン・酢酸ビニル共重合体（EVA系）からなるエマルジョン系接着剤（製品名：F-2000W）を塗布厚み４〜９μで用いることで、容器用ラベル１０の仕様品Iを準備した（図２参照）。
【００２８】
なお、仕様品Iは、コート紙（製品名：フタザイコート）８０ｇ／ｍ２とポリエチレンテレフタラート（ＰＥＴ）フィルム（製品名T4102）１２μをドライラミネート接着剤を用いてドライラミネートした後、グラビア印刷機で、コート紙（製品名：フタザイコート）側にインキ（製品名：サイアスHR）を印刷し、延伸フィルム１３側にエマルジョン系接着剤（製品名：F-2000W）を塗布厚み４〜９μで印刷した。エマルジョン系接着剤（製品名：F-2000W）を印刷する際の版はダイレクト版（版深５０μｍ）で、乾燥温度は１１０℃で、希釈することなく原液コートで行った。ところで、インキ（製品名：サイアスHR）の印刷とエマルジョン系接着剤（製品名：F-2000W）の印刷は、１１０ｍ／ｍｉｎで行った。
【００２９】
（仕様品II）
オーバーコート層１７として、ＤＩＣグラフィックス株式会社製のＯＰニス（製品名：XK-NTグロスＯＰニス／PEX-T 耐摩コンパウンド６％）を用い、
印刷層１６として、ＤＩＣグラフィックス株式会社製のインキ（製品名：サイアスHR）を用い、
基材層１１として、大王製紙株式会社製のコート紙（製品名：フタザイコート）を８０ｇ／ｍ２用い、
接着剤層１２として、ドライラミネート接着剤を用い、
延伸フィルム１３として、東セロ株式会社製の配向ポリプロピレン（ＯＰＰ）フィルム（製品名：U-1）を厚み２０μで用い、
感熱接着層１４として、大日精化工業株式会社製のエチレン・酢酸ビニル共重合体（EVA系）からなるエマルジョン系接着剤（製品名：F-2000W）を塗布厚み４〜９μで用いることで、容器用ラベル１０の仕様品IIを準備した（図２参照）。
【００３０】
なお、仕様品IIは、コート紙（製品名：フタザイコート）８０ｇ／ｍ２と配向ポリプロピレン（ＯＰＰ）フィルム（製品名：U-1）２０μをドライラミネート接着剤を用いてドライラミネートした後、グラビア印刷機で、コート紙（製品名：フタザイコート）側にインキ（製品名：サイアスHR）を印刷し、延伸フィルム１３側にエマルジョン系接着剤（製品名：F-2000W）を塗布厚み４〜９μで印刷した。エマルジョン系接着剤（製品名：F-2000W）を印刷する際の版はダイレクト版（版深５０μｍ）で、乾燥温度は１１０℃で、希釈することなく原液コートで行った。ところで、インキ（製品名：サイアスHR）の印刷とエマルジョン系接着剤（製品名：F-2000W）の印刷は、１１０ｍ／ｍｉｎで行った。
【００３１】
（比較品）
オーバーコート層１７として、ＤＩＣグラフィックス株式会社製のＯＰニス（製品名：XK-NTグロスＯＰニス／PEX-T 耐摩コンパウンド６％）を用い、
印刷層１６として、ＤＩＣグラフィックス株式会社製のインキ（製品名：サイアスHR）を用い、
基材層１１を１０１ｇ／ｍ２用い、
感熱接着層１４として、ホットメルト剤（EVA系）を用いることで、容器用ラベルの比較品を準備した（図５参照）。
【００３２】
（剥がし試験の方法）
まず、成形機によって、３つの容器用ラベル１０の仕様品I（ｎ１、ｎ２、ｎ３）、および、３つの容器用ラベルの比較品（ｃ１、ｃ２、ｃ３）をポリスチレン容器３０に貼り付けた。ところで、仕様品IIについては、仕様品Iと同様の結果となったことから、その実験結果については省略する。
【００３３】
次に、引張試験機（（株）オリエンテック製テンシロンＲＴＣ―１３１０Ａ）によって、貼り付けられた容器用ラベル１０を剥がし、剥がした際の接着強度を測定した。接着強度の結果を示したのが以下の表である。仕様品Iのｎ１では感熱接着層１４とポリスチレン容器４０との間の接着強度が４．４６Ｎ／４０ｍｍとなり、仕様品Iのｎ２では感熱接着層１４とポリスチレン容器４０との間の接着強度が４．１６Ｎ／４０ｍｍとなり、仕様品Iのｎ３では感熱接着層１４とポリスチレン容器４０との間の接着強度が２．１８Ｎ／４０ｍｍとなり、いずれの接着強度も２Ｎ／４０ｍｍ〜６Ｎ／４０ｍｍの範囲内であった。他方、比較品のｃ１では感熱接着層１４とポリスチレン容器４０との間の接着強度が７．９１Ｎ／４０ｍｍとなり、比較品のｃ２では感熱接着層１４とポリスチレン容器４０との間の接着強度が７．３０Ｎ／４０ｍｍとなり、比較品のｃ３では感熱接着層１４とポリスチレン容器４０との間の接着強度が６．５９Ｎ／４０ｍｍとなり、いずれの接着強度も６Ｎ／４０ｍｍを超えるものであった。
【表２】
0005621364.tif 000003
【００３４】
３つの仕様品I（ｎ１、ｎ２、ｎ３）については、紙からなる基材層１１の剥け（紙剥がれ）は発生しなかった。また、感熱接着層１４の凝集破壊（糊の凝集破壊）も発生しなかった。
【００３５】
他方、３つの比較品（ｃ１、ｃ２、ｃ３）については、紙からなる基材層１１の剥け（紙剥がれ）が発生するか、感熱接着層１４の凝集破壊（糊の凝集破壊）が発生した。このように基材層１１の剥け（紙剥がれ）が発生したのは、延伸フィルム１３が設けられていないためと考えられる。また、感熱接着層１４の凝集破壊（糊の凝集破壊）が発生したのは、感熱接着層１４がエマルジョン系接着剤ではなくホットメルト剤からなっていたことや接着強度が強すぎたことに起因すると考えられる。なお、このように接着強度が強いことから、比較品からなる容器用ラベル１０は非常に剥がしづらかった。
【００３６】
ところで、仕様品Iおよび仕様品IIをペットボトルやガラス瓶に貼り付けたところ、仕様品Iおよび仕様品IIのこれらペットボトルやガラス瓶に対する接着力は弱く、すぐに剥がれてしまった。
【００３７】
このように、本実施の形態の容器用ラベル１０（仕様品Iおよび仕様品II）によれば、基材層１１の剥け（紙剥がれ）が発生せず、かつ、感熱接着層１４での凝集剥離が生じないため、ポリスチレン容器３０から綺麗に剥がすことができた。
【００３８】
なお、本実施の形態の容器用ラベル１０（仕様品Iおよび仕様品II）では、グラビア印刷機によって感熱接着層１４が印刷されるので、印刷によるパターンコーティングが可能となり、容易に感熱接着層１４を形成することができる。
【００３９】
（易剥離性官能評価（モニター調査））
まず、容器用ラベル１０の仕様品Iをポリスチレン容器３０に貼り付けたものと、容器用ラベルの比較品をポリスチレン容器３０に貼り付けたものとを準備した。そして、普段、ヨーグルトを購入する人を対象にモニター調査を行った。モニター対象者は、２０代が５名、３０代が１名、４０代が２名であり、男性が３名、女性が５名であった。ところで、仕様品IIについては、仕様品Iと同様の結果となることから、その結果については省略する。
【００４０】
モニター対象者に、（質問１）として「ラベルの剥がしやすさを評価してください。」と質問し、（質問２）として「剥がした後、カップの状態を評価してください。」と質問した。図３が（質問１）に対するモニター対象者の回答の平均値を示した図であり、図４が（質問２）に対するモニター対象者の回答の平均値を示した図である。
【００４１】
このモニター調査から分かるように、仕様品Iは、ポリスチレン容器３０から剥がしやすく、かつ、綺麗にポリスチレン容器３０から剥がれることが分かった。他方、比較品は、ポリスチレン容器３０から剥がしにくく、かつ、ポリスチレン容器３０から剥がれたとしても剥がした後が汚くなってしまうことが分かった。
【００４２】
このように、本実施例の容器用ラベル１０（仕様品Iおよび仕様品II）によれば、ポリスチレン容器３０に対して適度な接着力を有して当該ポリスチレン容器３０から剥がしやすく、かつ、基材層１１の剥け（紙剥がれ）や感熱接着層１４での凝集剥離が生じずに綺麗にポリスチレン容器３０から剥がすことができた。
【００４３】
より具体的には、実施例の仕様品Iおよび仕様品IIによれば、延伸フィルム１３としてポリエチレンテレフタラート（ＰＥＴ）フィルムまたは配向ポリプロピレン（ＯＰＰ）フィルムからなるものを用い、かつ、接着剤層１２としてドライラミネート接着剤を用いていることから、基材層１１の剥け（紙剥がれ）が生じることをより確実に防止することができた。
【００４４】
また、実施例の仕様品Iおよび仕様品IIによれば、感熱接着層１４として、エチレン・酢酸ビニル共重合体からなるエマルジョン系接着剤を用いていることから、感熱接着層１４での凝集剥離が生じることをより確実に防止することができた。
【符号の説明】
【００４５】
１０      容器用ラベル
１１      基材層
１２      接着剤層
１３      延伸フィルム
１４      感熱接着層
１６      印刷層
１７      オーバーコート層
３０      ポリスチレン容器
５０      ラベル付き容器
【図１】
0005621364.tif 000004
【図２】
0005621364.tif 000005
【図３】
0005621364.tif 000006
【図４】
0005621364.tif 000007
【図５】
0005621364.tif 000008